(57)【要約】【課題】使用初期から長期間持続的にアンモニアガスを放散させることができ、金属製品が錆びるのを効果的に防ぐことができる実用的な防錆剤およびそれを用いた防錆方法を提供する。【解決手段】塩化カルシウムとアンモニウム塩とアルカリ性物質と必要に応じて塩化マグネシウムとを混合して防錆剤組成物を得る。該防錆剤組成物を透湿度１０００〜２００００ｇ・ｍ-2２４Ｈｒ-1の通気非透水性袋体に収納して防錆剤を得る。該防錆剤を金属製品を収納した袋体の中に入れることによって高温高湿環境に保管した袋体中の金属製品に錆が発生するのを防ぐ。【選択図】なし【特許請求の範囲】
【請求項１】
塩化カルシウムと、アンモニウム塩と、アルカリ性物質とを含有する防錆剤組成物。
【請求項２】
アンモニウム塩が非昇華性物質である請求項１に記載の防錆剤組成物。
【請求項３】
アルカリ性物質が酸化マグネシウムまたは水酸化マグネシウムである請求項１または２に記載の防錆剤組成物。
【請求項４】
アンモニウム塩の量は、アンモニウム塩由来のアンモニウムイオンが塩化カルシウム１００ｇに対して０．０１〜１．０モルとなる量である、請求項１〜３のいずれかひとつに記載の防錆剤組成物。
【請求項５】
塩化マグネシウムをさらに含有する請求項１〜４のいずれかひとつに記載の防錆剤組成物。
【請求項６】
塩化カルシウムに対する塩化マグネシウムの質量比が５／９５〜５０／５０である請求項５に記載の防錆剤組成物。
【請求項７】
請求項１〜６のいずれかひとつに記載の防錆剤組成物と、それを収納する通気非透水性袋体とを有する防錆剤。
【請求項８】
通気非透水性袋体は、温度４０℃、相対湿度９０％における透湿度が１０００〜２００００ｇ・ｍ-2２４Ｈｒ-1のフィルムで構成される、請求項７に記載の防錆剤。
【請求項９】
実質的に外気と遮断された空間内に、被防錆物質と、請求項１〜６のいずれかひとつに記載の防錆剤組成物とを存在させることを含む被防錆物質の防錆方法。 
【請求項１０】
実質的に外気と遮断された空間が、プラスチック樹脂フィルムで密封された空間である、請求項９に記載の防錆方法。
【請求項１１】
プラスチック樹脂フィルムがアンモニアガス非透過性フィルムである請求項１０に記載の防錆方法。
【発明の詳細な説明】
【技術分野】
【０００１】
本発明は、防錆剤組成物に関する。より詳細に、本発明は、金属製品、特に鉄および鉄合金に対する防錆性能が高く、長期間にわたって錆を防ぐことができる実用的な防錆剤組成物に関する。 
【背景技術】
【０００２】
自動車やその部品を船で海外に運搬するなどのように、数カ月に亘って金属製品を保管していると錆が発生することがある。このような錆を防ぐためにアンモニアガスを放散する防錆剤が提案されている。 
例えば、特許文献１には、潮解性塩類と、該潮解性による影響を解消しうる物質と、安息香酸アンモニウムとを含む防錆剤が開示されている。潮解性塩類として、塩化マグネシウム、塩化カルシウム、塩化リチウム、五酸化リンなどが例示されている。潮解性による影響を解消する物質として、セピオライトのような無機多孔質物質、酸化マグネシウム、水溶性高分子あるいは増粘剤が例示されている。具体的な防錆剤としては、安息香酸アンモニウム、塩化マグネシウム、および酸化マグネシウムの組み合わせからなるものが記載されている。 
【０００３】
特許文献２には、非自己分解性のアンモニウム塩と非潮解性のアルカリ金属塩および／またはアルカリ土類金属塩とを含有する防錆剤が開示されている。非自己分解性アンモニウム塩として、硫酸アンモニウム、硫酸水素アンモニウム、亜硫酸アンモニウム、アミド硫酸アンモニウム、リン酸水素二アンモニウム、硝酸アンモニウム、ホウ酸アンモニウム、クエン酸二アンモニウム、クエン酸水素アンモニウム、アジピン酸アンモニウム、酢酸アンモニウム、安息香酸アンモニウム、酒石酸アンモニウム、酒石酸水素アンモニウム、コハク酸アンモニウム、蟻酸アンモニウム、乳酸アンモニウム、シュウ酸アンモニウム、サリチル酸アンモニウム、エチレンジアミン四酢酸二アンモニウムが例示されている。アルカリ金属塩および／またはアルカリ土類金属塩として、水酸化カルシウム、酸化マグネシウム、水酸化マグネシウム、炭酸ナトリウム、リン酸水素二ナトリウム、リン酸三ナトリウム、ピロリン酸ナトリウム、トリポリリン酸ナトリウム、ホウ酸ナトリウム、メタホウ酸ナトリウムが例示されている。具体的な防錆剤としては、リン酸水素二アンモニウム、酸化マグネシウムおよび炭酸ナトリウムの組み合わせからなるものや、安息香酸アンモニウム、酸化マグネシウムおよび炭酸ナトリウムの組み合わせからなるものが記載されている。
【先行技術文献】
【特許文献】
【０００４】
【特許文献１】特開平１０−１４０３７８号公報
【特許文献２】特開２０１１−４７０２８号公報
【発明の概要】
【発明が解決しようとする課題】
【０００５】
しかし、特許文献１に記載の防錆剤は、使用開始初期におけるアンモニアガスの放散濃度が低いので、使用開始初期に金属製品が高温および高湿の状態にさらされると錆が発生しやすい。また特許文献２に記載の防錆剤は、使用開始初期に高濃度のアンモニアガスを放散するが、アンモニアガスを持続的に放散しないので、金属製品を錆から長期間にわたって守ることが難しい。
本発明の課題は、使用初期から長期間持続的にアンモニアガスを放散させることができ、金属製品が錆びるのを効果的に防ぐことができる実用的な防錆剤組成物を提供することである。 
【課題を解決するための手段】
【０００６】
本発明者は、上記課題を解決すべく鋭意検討を行ったところ、塩化カルシウムとアンモニウム塩とアルカリ性物質とを組み合わせてなる防錆剤組成物が、使用初期からアンモニアガスを長期間に亘って安定的に発生し、錆の発生を効果的に防止できることを見出した。本発明はこの知見に基づいて完成するに至ったものである。
【０００７】
即ち、本発明は以下の態様を含むものである。
（１）塩化カルシウムと、アンモニウム塩と、アルカリ性物質とを含有する防錆剤組成物。
（２）アンモニウム塩が非昇華性物質である（１）に記載の防錆剤組成物。
（３）アルカリ性物質が酸化マグネシウムまたは水酸化マグネシウムである（１）または（２）に記載の防錆剤組成物。
（４）アンモニウム塩の量は、アンモニウム塩由来のアンモニウムイオンが塩化カルシウム１００ｇに対して０．０１〜１．０モルとなる量である、（１）〜（３）のいずれかひとつに記載の防錆剤組成物。
（５）塩化マグネシウムをさらに含有する（１）〜（４）のいずれかひとつに記載の防錆剤組成物。
（６）塩化カルシウムに対する塩化マグネシウムの質量比が５／９５〜５０／５０である（５）に記載の防錆剤組成物。
【０００８】
（７）前記（１）〜（６）のいずれかひとつに記載の防錆剤組成物と、それを収納する通気非透水性袋体とを有する防錆剤。
（８）通気非透水性袋体は、温度４０℃、相対湿度９０％における透湿度が１０００〜２００００ｇ・ｍ-2２４Ｈｒ-1のフィルムで構成される（７）に記載の防錆剤。
【０００９】
（９）実質的に外気と遮断された空間内に、被防錆物質と、（１）〜（６）のいずれかひとつに記載の防錆剤組成物とを存在させることを含む被防錆物質の防錆方法。 
（１０）実質的に外気と遮断された空間が、プラスチック樹脂フィルムで密封された空間である、（９）に記載の防錆方法。
（１１）プラスチック樹脂フィルムがアンモニアガス非透過性フィルムである（１０）に記載の防錆方法。
【発明の効果】
【００１０】
本発明の防錆剤組成物は、従来の気化性防錆剤に比べ、初期から長期間に亘り安定にアンモニアガスを発生し、梱包体が高温高湿状態で保管された場合も防錆効果を安定的に持続させることができる。
【発明を実施するための形態】
【００１１】
本発明の防錆剤組成物は、塩化カルシウムと、アンモニウム塩と、アルカリ性物質とを含有するものである。
【００１２】
本発明に用いられるアンモニウム塩は、常温で固体のアンモニウム塩である。具体的には、塩化アンモニウム、硫酸アンモニウム、コハク酸アンモニウム、クエン酸アンモニウム、フタル酸アンモニウム、アジピン酸アンモニウム、リン酸水素二アンモニウムなどが挙げられる。これらは１種単独でまたは２種以上を組み合わせて用いることができる。アンモニウム塩は非昇華性物質であることが好ましいが、安息香酸アンモニウム、酢酸アンモニウムなどの常温で昇華する性質を有するアンモニウム塩も用いることができる。アンモニウム塩は、粉末や顆粒のものが好ましい。
【００１３】
防錆剤組成物に含有されるアンモニウム塩の量は、所望される錆防止効果持続期間、金属製品が存在する空間の広さ、外気に対する密封の程度などの条件によって適宜設定することができる。具体的にアンモニウム塩の含有量は、アンモニウム塩由来のアンモニウムイオンが塩化カルシウム１００ｇに対して、好ましくは０．０１〜１．０モル、より好ましくは０．０５〜０．５モルとなる量である。
【００１４】
本発明に用いられるアルカリ性物質は、アンモニウム塩と同質量を混合した混合物の１％水溶液のｐＨが８．５以上となる物質である。アルカリ性物質としては、強塩基、強塩基と弱酸とからなる塩などが挙げられる。具体的には、炭酸ナトリウムなどのアルカリ金属の炭酸塩；リン酸三ナトリウム、ピロリン酸ナトリウムなどのアルカリ金属のリン酸塩；ケイ酸ナトリウムなどのアルカリ金属のケイ酸塩；アルカリ金属の有機酸塩；酸化マグネシウムなどのアルカリ土類金属の酸化物；水酸化マグネシウム、水酸化カルシウムなどのアルカリ土類金属の水酸化物などが挙げられる。これらのうち、酸化マグネシウム、水酸化マグネシウムが好ましく、水酸化マグネシウムがより好ましい。これらは１種単独でまたは２種以上を組み合わせて用いることができる。
【００１５】
アルカリ性物質としては、水酸化マグネシウム、酸化マグネシウムなどの水に対する溶解度が低いアルカリ性物質に対し、水酸化カルシウムなどの水に対する溶解度が比較的高いアルカリ性物質少量とを用いると、アンモニアガスの発生時期を早め、かつ長期持続性を保つことができ、錆が発生しやすい環境下における初期の錆発生を効果的に防止することができる。また、アルカリ性物質は、粉末、顆粒またはフレークのものが好ましい。
【００１６】
防錆剤組成物に含有されるアルカリ性物質の量は、アンモニアガスを発生させうる量であれば特に限定されない。具体的にアルカリ性物質の含有量は、アルカリ性物質由来の塩基性イオンのモル数に当該塩基性イオンの価数を乗じた値が、アンモニウム塩由来のアンモニウムイオンのモル数に対して、好ましくは０．５〜１０、より好ましくは１〜５、さらに好ましくは１．２〜３となる量である。
【００１７】
本発明に用いられる塩化カルシウムは吸湿剤の成分として知られる物質である。塩化カルシウムには無水物と水和物とがある。本発明においては塩化カルシウム無水物が好ましく用いられる。また、塩化カルシウムは、粉末または顆粒のものが好ましい。
【００１８】
本発明の防錆剤組成物は、塩化マグネシウムをさらに含有することが好ましい。塩化マグネシウムを含有することによって、アンモニアガスの発生量が、初期において適度に抑制され、長期間に亘って安定させることができる。防錆剤組成物に含有される塩化マグネシウムの質量は塩化カルシウムの質量に対して、好ましくは５／９５〜５０／５０である。塩化マグネシウムは、粉末または顆粒のものが好ましい。
【００１９】
本発明の防錆剤組成物には、水溶性高分子や無機多孔質を含有させることができる。水溶性高分子や無機多孔質を含有させると防錆剤組成物の潮解による液状化を抑制することができる。
水溶性高分子としては、アクリル酸系縮合物、メチルセルロース、メチルセルロース、ヒドロキシアルキルセルロース、ポリビニルアルコール、酢酸ビニル、カルボキシメチルセルロースナトリウム塩、アルギン酸ナトリウムなどが挙げられる。無機多孔質としては、セピオライト、ゼオライト、粉末シリカゲルなどが挙げられる。
【００２０】
本発明の防錆剤組成物は、その製法によって特に制限されない。本発明の防錆剤組成物は、例えば、塩化カルシウムとアンモニウム塩とアルカリ性物質とを一括して混ぜ合わせることによって；  アンモニウム塩とアルカリ性物質とを先ず混ぜ合わせ造粒し、次いでこれに塩化カルシウムを添加して混ぜ合わせることによって；  塩化カルシウムとアルカリ性物質とを先ず混ぜ合わせ造粒して、次いでこれにアンモニウム塩を添加して混ぜ合わせることによって；  または、塩化カルシウムとアンモニウム塩とを先ず混ぜ合わせ造粒して、次いでこれにアルカリ性物質を添加して混ぜ合わせることによって、得ることができる。
【００２１】
本発明の防錆剤組成物は、金属製品、特に鉄製品の錆止めに有用である。塩化カルシウムが空気中の水分を吸収し梱包内の湿度を低下させることにより錆の発生を防止するとともに、空気中の水分によりアンモニウム塩とアルカリ性物質が反応しアンモニアガスが発生し、発生したアンモニアガスの作用により錆の発生を防止する。アンモニアガスは拡散性が高いため、大きな梱包内の一か所に設置するだけで、梱包内に均一にアンモニアガスを拡散させることができる。
【００２２】
本発明の防錆剤は、前記の防錆剤組成物と、それを収納する通気非透水性袋体とを有するものである。
通気非透水性袋体は、水蒸気およびアンモニアガスを通過させるが、水を通過させないものであれば特に制限されない。塩化カルシウムは潮解性物質である。塩化カルシウムの潮解によって生成する液体は、金属製品の錆発生を促進するため、袋体は、当該液体が漏れ出ないことが好ましい。そのようなものとしてマイクロポーラスフィルムからなる袋体が挙げられる。
【００２３】
袋体を構成するフィルムとして、好ましくは、ポリエチレン、ポリプロピレンなどのポリオレフィン製のマイクロポーラスフィルムが挙げられる。フィルムの透湿度は温度４０℃、相対湿度９０％において、好ましくは１０００〜２００００ｇ・ｍ-2２４Ｈｒ-1、より好ましくは３０００〜１００００ｇ・ｍ-2２４Ｈｒ-1である。透湿度はＪＩＳ−Ｚ−０２０８に準拠した方法で測定する。
袋体を構成するフィルムとしては、市販の各種マイクロポーラスフィルムが使用可能である。具体的には微細な炭酸カルシウム粉末をポリエチレンやポリプロピレンに練り込み、それをフィルムに成形し、次いでそれを延伸してフィルムに微細孔を形成させたフィルムが挙げられる。さらに、袋体の強度を向上させるために、フィルムの片面または両面に不織布を貼り合せることができる。
【００２４】
本発明の防錆方法は、実質的に外気と遮断された空間内に、被防錆物質と、本発明の防錆剤組成物とを一緒に存在させることを含むものである。ここで、実質的に外気と遮断された空間とは、外部から湿気を含んだ空気がほとんど侵入してこない空間をいい、防湿性を有しかつアンモニアガスを通過させない遮蔽材で囲まれた空間である。例えば、上記のような遮蔽性を有するフィルムなどで被防錆物質を梱包することによって当該空間を形成することができる。
防湿性を有しかつアンモニアガスを通過させない遮蔽材としては、例えば、厚さ５０μｍ以上、好ましくは７０〜１５０μｍのポリエチレン製フィルムや、ポリエチレンテレフタレートとポリエチレンとの積層フィルムなどのガスバリア性フィルムが挙げられる。 
【実施例】
【００２５】
次に実施例を挙げて本発明を具体的に説明するが、本発明はこれらの実施例に何ら限定されるものではない。
【００２６】
本実施例において使用した薬剤等は以下のとおりである。
ＣａＣｌ2    ：  粒状無水塩化カルシウム  工業用、粒子径１〜３ｍｍ
Ｃａ(ＯＨ)2  ：  粉末水酸化カルシウム  工業用
Ｍｇ(ＯＨ)2  ：  顆粒状水酸化マグネシウム  工業用、粒子径０．１〜３ｍｍ
ＭｇＯ       ：  顆粒状酸化マグネシウム  工業用、粒子径  ０．１〜３ｍｍ
ＭｇＣｌ2  ：  フレーク状無水塩化マグネシウム  工業用、粒子径０．５〜４ｍｍ
【００２７】
コハク酸アンモニウム：  無水物  試薬
クエン酸アンモニウム：  無水物  試薬
フタル酸アンモニウム：  無水物  試薬
アジピン酸アンモニウム：  無水物  試薬
塩化アンモニウム：  無水物  試薬
硫酸アンモニウム：  無水物  食品添加物  粉末
リン酸水素二アンモニウム：  無水物  試薬
安息香酸アンモニウム：  無水物  試薬
【００２８】
顆粒状水溶性高分子：  工業用、粒子径０．５〜２ｍｍ
無機多孔質：  工業用  粉末
【００２９】
実施例１〜１３および比較例１〜４
表１および表２に示す処方に従って、各成分を計量混合して防錆剤組成物を調製した。
温度４０℃、相対湿度９０％における透湿度５０００ｇ・ｍ-2２４Ｈｒ-1の袋用フィルムをヒートシールして５０ｍｍ×８０ｍｍの袋を製造した。なお、袋用フィルムは市販品であり次のようにして製造したものである。ポリプロピレンに微細炭酸カルシウムを配合して樹脂材料を得た。この樹脂材料を成形して原反フィルムを得た。当該原反フィルムを２軸延伸してマイクロポーラスフィルムを得た。ポリエチレンテレフタレート繊維をポリエチレンで被覆してなる繊維からなる不織布を用意した。前記のマイクロポーラスフィルムの両面に前記の不織布を熱ラミネートして、袋用フィルムを得た。
前記の袋に調製した防錆剤組成物の全量を充填し、袋の口をヒートシールして、防錆剤を得た。
【００３０】
〔保存時アンモニア濃度の測定〕
Ｋコートナイロンフィルムとポリエチレンフィルムをラミネートしてなる非通気性フィルムで袋（１８０ｍｍ×２７０ｍｍ）を作成した。この袋に防錆剤１個を入れ、空気を抜いた状態で袋の口をヒートシールし密封した。
密封した袋内に空気５００ｍｌを注射器で注入し、注射孔をテープで閉じた。それを４０℃で５日間保管した。
５日経過後、袋に粘着剤を塗布した厚さ１ｍｍの軟質ゴム板（２０ｍｍ×２０ｍｍ）を貼り、ゴム板に注射針を刺せるようにした。注射針を先端に取り付けたガス検知管で袋の中のアンモニア濃度を測定した。
【００３１】
〔防錆試験I〕
縦５０ｍｍ×横４ｍｍ×高さ５０ｍｍの直方体形のねずみ鋳鉄（ＦＣ−２００）の表面をメタノールで洗浄した。ＪＫワイパーでメタノールを拭き取った。メタノールで再度洗浄した。窒素ガスを吹き付けて乾燥させた。
縦３４０ｍｍ×横２７０ｍｍ×高さ１８０ｍｍの平底のプラスチック製容器（天面は開放、側面４面は周辺幅２０ｍｍを残し長方形にカット）内の角部に前記ねずみ鋳鉄を立てて設置した。ねずみ鋳鉄から最も離れた容器内の角部に防錆剤を設置した。これら全体を１００μｍ厚のポリエチレンフィルム製の袋（５００ｍｍ×７５０ｍｍ）に収納し、袋の口をゴムバンドで密閉した。
袋のフィルム面がプラスチック容器の壁面にほぼ密着するように少量のガムテープで袋を貼り固めて形状を整えた。ねずみ鋳鉄の直近のフィルムに粘着剤を塗布した厚さ１ｍｍの軟質ゴム板（２０ｍｍ×２０ｍｍ）を貼り、ゴム板に注射針を刺せるようにして、試験体を得た。この試験体を、つぎのような温度および相対湿度の環境を２４時間サイクルで繰り返す恒温恒湿器内に入れた。
（１）温度５０℃・相対湿度９０％の状態を７時間保持する。
（２）１時間かけて温度１０℃・相対湿度９０％に変化させ、その状態を７時間保持する。
（３）１時間かけて温度２５℃・相対湿度９０％に変化させ、その状態を７時間保持する。
（４）次いで１時間かけて（１）の状態に変化させる。
【００３２】
温度２５℃・相対湿度９０％の状態の保持で６時間経過した時に、恒温恒湿器から試験体を取り出して、注射針を先端に取り付けたガス検知管で袋の中のアンモニア濃度を測定した。
７日、１４日および２１日経過時にはアンモニア濃度を測定した後に、袋の口を開いてねずみ鋳鉄を取り出し、ＪＩＳ Ｋ １９９４に準拠し、ねずみ鋳鉄中央の４０ｍｍ×４０ｍｍの範囲を、４ｍｍ×４ｍｍのマス目に１００等分し、錆の発生したマス目の数を両面について数えて錆の発生率を算出した。結果を表１および表２に示す。錆発生率を算出した後、試験体を元の状態に戻した。
【００３３】
【表１】
2014025146.tif 000002
【００３４】
【表２】
2014025146.tif 000003
【００３５】
表１および表２から、塩化カルシウムと、アンモニウム塩と、アルカリ性物質とを混合してなる防錆剤組成物（実施例）は、使用初期から長期間持続的にアンモニアガスを放散させることができ、金属製品が錆びるのを効果的に防ぐことができることがわかる。特に、非昇華性アンモニウム塩を用いると、保存時におけるアンモニア臭が少ない上に、２１日経過後における錆の発生も非常に少ない（実施例１〜７）。これに対して、特許文献１に記載のものに相当する防錆剤組成物（比較例２）は、保存時におけるアンモニア臭が多く、使用初期のアンモニアガスの発生量が少ない。そのために７日経過時に錆が多数発生する。また特許文献２に記載のものに相当する防錆剤組成物（比較例３）は、使用初期にアンモニアガスが多量に発生するが３日経過後アンモニアガス発生量が急減する。そのために７日経過時に大半の部分に錆が発生する。
【００３６】
本発明の防錆剤組成物を用いた試験体内のアンモニアガスは防錆剤組成物との間で平衡状態を保っているようである。すなわち、試験体内のアンモニアガスは、高温度下では高濃度であり、低温度下では低濃度である。高湿度になるほどアンモニウム塩とアルカリ性物質との接触が増えて反応が促進されアンモニアガスの発生量が増える。通常、高温度高湿度であるほど錆が発生しやすいので、本発明の防錆剤組成物は、錆の発生しやすい環境状態においてアンモニアガスをより多く放出するので、効率的な防錆ができることがわかる。
【００３７】
実施例１４〜２６および比較例５
表３および表４に示す処方に従って、各成分を計量混合して防錆剤組成物を調製した。
温度４０℃、相対湿度９０％における透湿度５０００ｇ・ｍ-2２４Ｈｒ-1の袋用フィルムをヒートシールして５０ｍｍ×８０ｍｍの袋を製造した。袋用フィルムは市販品であり次のようにして製造したものである。ポリプロピレンに微細炭酸カルシウムを配合して樹脂材料を得た。この樹脂材料を成形して原反フィルムを得た。当該原反フィルムを２軸延伸してマイクロポーラスフィルムを得た。ポリエチレンテレフタレート繊維をポリエチレンで被覆してなる繊維からなる不織布を用意した。前記のマイクロポーラスフィルムの両面に前記の不織布を熱ラミネートして、袋用フィルムを得た。
前記の袋に調製した防錆剤組成物の全量を充填し、袋の口をヒートシールして、防錆剤を得た。
【００３８】
〔防錆試験II〕
縦５０ｍｍ×横４ｍｍ×高さ５０ｍｍの直方体形のねずみ鋳鉄（ＦＣ−２００）の表面をメタノールで洗浄した。ＪＫワイパーでメタノールを拭き取った。メタノールで再度洗浄した。窒素ガスを吹き付けて乾燥させた。
縦３４０ｍｍ×横２７０ｍｍ×高さ１８０ｍｍの平底のプラスチック製容器（天面は開放、側面４面は周辺幅２０ｍｍを残し長方形にカット）内の角部に前記ねずみ鋳鉄を立てて設置した。ねずみ鋳鉄から最も離れた容器内の角部に防錆剤を設置した。これら全体を１００μｍ厚のポリエチレンフィルム製の袋（５００ｍｍ×７５０ｍｍ）に収納し、袋の口をゴムバンドで密閉した。
袋のフィルム面がプラスチック容器の壁面にほぼ密着するように少量のガムテープで袋を貼り固めて形状を整えた。ねずみ鋳鉄の直近のフィルムに粘着剤を塗布した厚さ１ｍｍの軟質ゴム板（２０ｍｍ×２０ｍｍ）を貼り、ゴム板に注射針を刺せるようにして、試験体を得た。この試験体を、つぎのような温度および相対湿度の環境を２４時間サイクルで繰り返す恒温恒湿器内に入れた。
（１）温度５０℃・相対湿度９０％の状態を１１時間保持する。
（２）１時間かけて温度１０℃・相対湿度９０％に変化させ、その状態を１１時間保持する。
（３）次いで１時間かけて（１）の状態に変化させる。
【００３９】
温度１０℃・相対湿度９０％の状態の保持で１０時間経過した時に、恒温恒湿器から試験体を取り出して、注射針を先端に取り付けたガス検知管で袋の中のアンモニア濃度を測定した。
７日、１４日および２１日経過時にはアンモニア濃度を測定した後に、袋の口を開いてねずみ鋳鉄を取り出し、ＪＩＳ Ｋ １９９４に準拠し、ねずみ鋳鉄中央の４０ｍｍ×４０ｍｍの範囲を、４ｍｍ×４ｍｍのマス目に１００等分し、錆の発生したマス目の数を両面について数えて錆の発生率を算出した。結果を表３および表４に示す。錆発生率を算出した後、試験体を元の状態に戻した。
【００４０】
【表３】
2014025146.tif 000004
【００４１】
【表４】
2014025146.tif 000005
【００４２】
表３および表４から、本願発明に従って、塩化マグネシウムをさらに含有させると、使用初期に発生するアンモニアガスが減り、使用後期に発生するアンモニアガスが増え、長期間持続的な防錆効果を示すことがわかる。試験IIは試験Iよりも錆が発生しやすい条件であるが、本発明に係る防錆剤組成物を用いると、錆を十分に防止できることがわかる。
【００４３】
実施例２７〜３０および比較例６
表５に示す処方に従って、各成分を計量混合して防錆剤組成物を調製した。
温度４０℃、相対湿度９０％における透湿度５０００ｇ・ｍ-2２４Ｈｒ-1の袋用フィルムをヒートシールして１５５ｍｍ×２１３ｍｍの袋を製造した。袋用フィルムは実施例１４において得たものである。
この袋に調製した防錆剤組成物の全量を充填し、袋の口をヒートシールして、防錆剤を得た。
【００４４】
〔防錆試験III〕
縦５０ｍｍ×横４ｍｍ×高さ５０ｍｍの直方体形のねずみ鋳鉄（ＦＣ−２００）の表面をメタノールで洗浄した。ＪＫワイパーでメタノールを拭き取った。メタノールで再洗浄した。窒素ガスを吹き付けて乾燥させた。
塗装された金属製パイプと継手で長さ１００ｃｍ×幅１００ｃｍ×高さ１００ｃｍの立方体状枠を作製した。５０μｍ厚のフィルムを高さ２０ｃｍ毎に枠の内側に水平に４枚張り渡し、棚を形成させた。最上段棚の角の一部を木製板で補強し、その板の上に防錆剤を置いた。防錆剤に対して対角の最下段棚の角に乾燥させたねずみ鋳鉄を立てて置いた。ねずみ鋳鉄の近くに温湿度計を設置した。
【００４５】
５０μｍ厚のポリエチレンフィルムで、下面、側面および上面を囲み、縦１０５ｃｍ×横１０５ｃｍ×高さ１０５ｃｍの内空間を有する中袋の中に、枠を封入した。中袋の最上部の４辺のほぼ中央に、タオル地を４枚重ねして作られた３００ｍｍ×２００ｍｍの雑巾を、雑巾の２００ｍｍ辺で中袋の外側に粘着テープを用いて貼り付けて垂れ下げた。また、中袋の側面に粘着剤で厚さ１ｍｍの軟質ゴム板（２０ｍｍ×２０ｍｍ）を貼った。
次いで、１００μｍ厚のポリエチレンフィルムで、下面、側面および上面を囲み、縦１２０ｃｍ×横１２０ｃｍ×高さ１２０ｃｍの内空間を有する外袋の中に、中袋を封入した。
【００４６】
該試験体を直射日光や雨が当たらないが風通しの良い外気温とほぼ同じ温度に保たれた屋内に置いた。
雑巾の垂れ下げられている位置に対応する位置の外袋に切り込みを入れ、そこから水を雑巾に浸み込ませ、その後、該切り込みを粘着テープで塞いだ。雑巾への水の浸み込みは週１回の頻度で行った。中袋と外袋との間の空間は、相対湿度が９５％以上に保たれていた。
【００４７】
温湿度計で中袋内の最高温度、最低温度、最高湿度および最低湿度を記録した。軟質ゴム板の位置に対応する位置の外袋に切り込みを入れ、ゴム板に注射針を刺して、中袋内のガスを抜きだし、その後、該切り込みを粘着テープで塞いだ。抜き出したガスのアンモニア濃度をガス検知管で測定した。試験開始から１５４日目と２０１日目にねずみ鋳鉄を試験体から一時的に取り出し、ＪＩＳＫ１９９４に準拠し、ねずみ鋳鉄中央４０ｍｍ×４０ｍｍの範囲を４ｍｍ×４ｍｍのマス目に１００等分し、錆の発生したマス目の数を両面について数えて、錆の発生率を算出した。それらの結果を表５に示す。
【００４８】
【表５】
2014025146.tif 000006